СТЕКЛО
GLASS

Изобретение относится к технологии силикатов и касается составов стекол, которые могут быть использованы для изготовления сортовой посуды, изделий декоративно-художественного назначения.
2
2
2
2
2
2
2
2
Известно стекло, содержащее следующие компоненты, мас.%: SiO60,0-75,0; LiO 0-2,0; NaO 3,0-13,0; KO 0-12,0; TiO 12,0-18,0; осветлитель 0-0,1; LiO+NaO+KO 10,0-15,0; MgO+CaO+SrO 5,0-12,0 [1].
Задачей изобретения является повышение показателя преломления стекла.
2
2
2
2
2
2
2
2
2
2
Технический результат достигается тем, что стекло, включающее SiO, KO, CaO, SrO, TiO, дополнительно содержит PbO, SeO и CeO при следующем соотношении компонентов, мас.%: SiO 45,0-53,0; KO 8,0-12,0; СаО 5,0-6,0; SrO 4,0-6,0; TiO 14,7-17,8; PbO 11,0-14,5; SeO 1,0-1,5; CeO 0,1-0,3.
В таблице приведены составы стекла.
Стекло может быть сварено в электропечах любой конструкции в окислительной среде.
Источники информации
1. US 4444893, С03С 3/04, 1984.